(57)【要約】【課題】高硬度被削材の高速重切削加工で硬質被覆層がすぐれた耐チッピング性と耐摩耗性を発揮する表面被覆切削工具を提供する。【解決手段】工具基体の表面に、（ａ）下部層として、組成式：（Ｔｉ1−ＸＡｌＸ）Ｎ又は組成式：（Ｔｉ1−Ｘ−ＺＡｌＸＭＺ）Ｎ（Ｍは、Ｔｉを除く周期律表４ａ，５ａ，６ａ族の元素、Ｓｉ、Ｂ、Ｙのうちから選ばれた１種又は２種以上。０．４５≦Ｘ≦０．７５、０．０１≦Ｚ≦０．２５）を満足するＴｉとＡｌ（とＭ）の複合窒化物層、（ｂ）上部層として、層厚方向に沿って、Ｙ最高含有点とＣｒ最高含有点とが交互に繰り返し存在し、ＣｒとＹの含有割合が連続的に変化する成分濃度分布構造を有し、Ｙ最高含有点が、組成式：（Ｃｒ１−αＹα）Ｎ（０．１６≦α≦０．２６）を満足し、Ｃｒ最高含有点が、組成式：（Ｃｒ１−βＹβ）Ｎ（０．０１≦β≦０．１０）を満足するＣｒとＹの複合窒化物層を蒸着形成する。【選択図】        なし【特許請求の範囲】
【請求項１】
炭化タングステン基超硬合金または炭窒化チタン基サーメットで構成された工具基体の表面に、
（ａ）下部層として、１〜５μｍの平均層厚を有し、かつ、
組成式：（Ｔｉ１−ＸＡｌＸ）Ｎ（但し、ＸはＡｌの含有割合を示し、原子比で、０．４５≦Ｘ≦０．７５である）を満足するＴｉとＡｌの複合窒化物層、
（ｂ）上部層として、１〜５μｍの平均層厚を有し、かつ、
その層厚方向に沿って、Ｙ最高含有点とＣｒ最高含有点とが０．０３〜０．１μｍの間隔をおいて交互に繰り返し存在し、Ｙ最高含有点からＣｒ最高含有点へと、また、Ｃｒ最高含有点からＹ最高含有点へと、ＣｒとＹの含有割合がそれぞれ連続的に変化する成分濃度分布構造を有し、さらに、
前記Ｙ最高含有点が、
組成式：（Ｃｒ１−αＹα）Ｎ（但し、αはＹの含有割合を示し、原子比で、０．１６≦α≦０．２６である）を満足し、
前記Ｃｒ最高含有点が、
組成式：（Ｃｒ１−βＹβ）Ｎ（但し、βはＹの含有割合を示し、原子比で、０．０１≦β≦０．１０である）を満足するＣｒとＹの複合窒化物層
以上（ａ）、（ｂ）で構成された硬質被覆層を形成してなる表面被覆切削工具。
【請求項２】
請求項１記載の表面被覆切削工具において、
下部層が、１〜５μｍの平均層厚を有し、かつ、
組成式：（（Ｔｉ１−Ｘ−ＺＡｌＸＭＺ）Ｎ（ここで、Ｍは、Ｔｉを除く周期律表４ａ，５ａ，６ａ族の元素、Ｓｉ、Ｂ、Ｙのうちから選ばれた１種又は２種以上の添加成分を示し、また、ＸはＡｌの含有割合、ＺはＭの含有割合をそれぞれ示し、原子比で、０．４５≦Ｘ≦０．７５、０．０１≦Ｚ≦０．２５である）を満足するＴｉとＡｌとＭの複合窒化物層である、
ことを特徴とする請求項１記載の表面被覆切削工具。
【発明の詳細な説明】
【技術分野】
【０００１】
この発明は、例えば、合金工具鋼の焼入れ材、高硬度ステンレス鋼などの高硬度被削材を、高熱発生を伴うとともに切刃部に対して大きな機械的負荷がかかる高速重切削条件で切削加工した場合に、硬質被覆層がすぐれた耐チッピング性と耐摩耗性を発揮する表面被覆切削工具（以下、被覆工具という）に関するものである。
【背景技術】
【０００２】
一般に、被覆工具には、各種の鋼や鋳鉄などの被削材の旋削加工や平削り加工にバイトの先端部に着脱自在に取り付けて用いられるスローアウエイチップ、前記被削材の穴あけ切削加工などに用いられるドリルやミニチュアドリル、さらに前記被削材の面削加工や溝加工、肩加工などに用いられるソリッドタイプのエンドミルなどがあり、また前記スローアウエイチップを着脱自在に取り付けて前記ソリッドタイプのエンドミルと同様に切削加工を行うスローアウエイエンドミル工具などが知られている。
【０００３】
また、被覆工具としては、例えば、工具基体表面に、ＴｉとＡｌの複合窒化物（（Ｔｉ，Ａｌ）Ｎ）層、あるいは、これにさらに、Ｓｉ、Ｂ、Ｙ、Ｚｒ、Ｖ等を微量添加含有させたＴｉとＡｌを主成分とする複合窒化物（以下、これらを総称して、（Ｔｉ，Ａｌ，Ｍ）Ｎという）層を設けた被覆工具も知られており、特に、構成成分であるＡｌによって高温硬さと耐熱性、同Ｔｉによって高温強度を具備することから、上記（Ｔｉ，Ａｌ，Ｍ）Ｎ層がすぐれた高温強度、耐欠損性、耐摩耗性を示すことも知られている。
【０００４】
さらに、上記の従来被覆工具が、例えば図２に概略説明図で示される物理蒸着装置の１種であるアークイオンプレーティング装置に工具基体を装入し、装置内を、例えば５００℃の温度に加熱した状態で、硬質被覆層の組成に対応した合金がセットされたカソード電極、例えば、Ｔｉ−Ａｌ−Ｍ合金と、アノード電極との間に、例えば電流：９０Ａの条件でアーク放電を発生させ、同時に装置内に反応ガスとして窒素ガスを導入して、例えば２Ｐａの反応雰囲気とし、一方、上記工具基体には、例えば−１００Ｖのバイアス電圧を印加した条件で、前記工具基体表面に、（Ｔｉ，Ａｌ，Ｍ）Ｎ層からなる硬質被覆層を蒸着することにより製造されることも知られている。
【特許文献１】特許第２６４４７１０号明細書
【特許文献２】特許第２７９３７７３号明細書
【特許文献３】特許第２７９３６９６号明細書
【特許文献４】特開平８−１９９３３８号公報
【発明の開示】
【発明が解決しようとする課題】
【０００５】
近年の切削加工装置のＦＡ化はめざましく、一方で切削加工に対する省力化および省エネ化、さらに低コスト化の要求は強く、これに伴い、切削工具には被削材の材種にできるだけ影響を受けない汎用性、すなわち、できるだけ多くの材種の切削加工が可能な切削工具が求められる傾向にあるが、上記の従来被覆工具においては、これを、合金工具鋼の焼入れ材、高硬度ステンレス鋼などの高硬度被削材の通常切削速度での切削加工に用いた場合には問題ないが、これらの被削材を、高い発熱をともなうとともに、切刃部に局部的に高負荷がかかる高送り、高切込み等の高速重切削条件で切削した場合には、切削時の発熱によって被削材および切粉は高温に加熱されて粘性が増大し、これに伴って硬質被覆層表面に対する溶着性が一段と増すようになり、その一方、高温下での硬質被覆層の潤滑性が低下するため、溶着、チッピング（微少欠け）、偏摩耗が発生し、これが原因で比較的短時間で使用寿命に至るのが現状である。
【課題を解決するための手段】
【０００６】
そこで、本発明者等は、上述のような観点から、特に合金工具鋼の焼入れ材、高硬度ステンレス鋼などの高硬度被削材の切削加工を、高熱発生を伴うとともに、高切り込みや高送りなどの切刃部に局部的な高負荷が作用する高速重切削条件で行った場合に、硬質被覆層がすぐれた耐チッピング性と耐摩耗性を発揮する被覆工具を開発すべく、上記の従来被覆工具に着目し、研究を行った結果、
（ａ）上記従来被覆工具の硬質被覆層である（Ｔｉ，Ａｌ，Ｍ）Ｎ層を下部層として１〜５μｍの平均層厚で形成し、これの上に上部層として、Ｃｒとの合量に占めるＹの含有割合が１〜１０原子％となるようにＹ成分を含有させたＣｒとＹの複合窒化物層（以下、（Ｃｒ，Ｙ）Ｎ層で示す）を形成すると、下部層である（Ｔｉ，Ａｌ，Ｍ）Ｎ層はすぐれた高温硬さ、高温強度、耐熱性を示し、また、上部層である（Ｃｒ，Ｙ）Ｎ層はＹ成分の含有によって、所定の潤滑性を示すとともに耐熱性が向上することから、高熱発生を伴う切削加工においても、（Ｃｒ，Ｙ）Ｎ層の潤滑性は維持され、被削材との溶着発生が抑制されるようになるが、潤滑性、耐溶着性効果は十分満足できるものであるとはいえないこと。
【０００７】
（ｂ）しかし、上記（Ｃｒ，Ｙ）Ｎ層において、より多量のＹ成分を含有させ、Ｃｒとの合量に占めるＹの含有割合が１６〜２６原子％となるような（Ｃｒ，Ｙ）Ｎ層を形成させると、この（Ｃｒ，Ｙ）Ｎ層は、上記（ａ）の（Ｃｒ，Ｙ）Ｎに比して高温硬さは劣るものの、靭性にすぐれ、かつ、高温条件下においてもより一層すぐれた潤滑性を保持し、溶着、チッピング発生を抑制できるようになること。
【０００８】
（ｃ）そこで、（Ｃｒ，Ｙ）Ｎ層からなる上部層を形成するにあたり、該上部層の層厚方向に沿って、Ｙ含有割合が最大であるＹ最高含有点と、Ｙ含有割合が最小であるＣｒ最高含有点とを交互に繰り返し形成し、かつ、ＣｒとＹの含有割合がそれぞれ連続的に変化する成分濃度分布構造を有する硬質被覆層を蒸着形成したところ、Ｙ含有割合が最大であるＹ最高含有点では、すぐれた靭性と一段とすぐれた潤滑性を有し、Ｙ最高含有点の存在が、Ｙ含有割合が最小であるＣｒ最高含有点で不足する特性（潤滑性）を付与・補完することができること。
【０００９】
（ｄ）そして、上記（Ｔｉ，Ａｌ，Ｍ）Ｎ層からなる下部層と上記（ｃ）の（Ｃｒ，Ｙ）Ｎ層からなる上部層は、例えば、図１（ａ）に概略平面図で、同（ｂ）に概略正面図で示される構造のアークイオンプレーティング装置において、工具基体装着用回転テーブルを挟んで一方にはカソード電極（蒸発源）としてＹ最高含有点形成用Ｃｒ−Ｙ合金を配置し、また、その他方の相対向する位置にはカソード電極（蒸発源）としてＣｒ最高含有点形成用Ｃｒ−Ｙ合金を配置し、さらに、上記両カソード電極の中間位置には、カソード電極（蒸発源）としてＴｉ−Ａｌ−Ｍ合金を配置し、回転テーブルを回転させると共に工具基体自体も自転させながら、まず、（Ｔｉ，Ａｌ，Ｍ）Ｎ層からなる下部層を蒸着形成し、その後、Ｙ最高含有点形成用Ｃｒ−Ｙ合金からなるカソード電極（蒸発源）およびＣｒ最高含有点形成用Ｃｒ−Ｙ合金からなるカソード電極（蒸発源）とアノード電極との間にアーク放電を発生させることにより、Ｙ最高含有点とＣｒ最高含有点が交互に繰り返し存在し、かつ、ＣｒとＹの含有割合がそれぞれ連続的に変化する成分濃度分布構造を有する上部層を形成することができること。
【００１０】
（ｅ）すぐれた高温硬さ、高温強度、耐熱性を備えた（Ｔｉ，Ａｌ，Ｍ）Ｎ層を下部層として蒸着形成し、その表面に、Ｙ含有割合が最大であるＹ最高含有点と、Ｃｒ含有割合が最大であるＣｒ最高含有点（即ち、Ｙ含有割合が最小となるＹ最小含有点に相当）とが交互に繰り返し存在し、かつ、ＣｒとＹの含有割合がそれぞれ連続的に変化する成分濃度分布構造を有する上部層を蒸着形成してなる被覆工具は、合金工具鋼の焼入れ材、高硬度ステンレス鋼などの高硬度被削材を、高熱発生を伴い、高切り込みや高送りなどの切刃に高負荷のかかる高速重切削条件で行った場合であっても、下部層の有するすぐれた特性に加え、上部層のＣｒ最高含有点がすぐれた耐熱性、高温硬さを示し、また、Ｙ最高含有点がすぐれた靭性、潤滑性を示し、下部層と上部層からなる硬質被覆層全体としては、すぐれた高温硬さ、高温強度、耐熱性、靭性および潤滑性を相兼ね備えたものとなることから、長期に亘ってすぐれた耐チッピング性と耐摩耗性を発揮するようになること。
以上（ａ）〜（ｅ）に示される研究結果を得たのである。
【００１１】
この発明は、上記の研究結果に基づいてなされたものであって、
「（１）  炭化タングステン基超硬合金または炭窒化チタン基サーメットで構成された工具基体の表面に、
（ａ）下部層として、１〜５μｍの平均層厚を有し、かつ、
組成式：（Ｔｉ１−ＸＡｌＸ）Ｎ（但し、ＸはＡｌの含有割合を示し、原子比で、０．４５≦Ｘ≦０．７５である）を満足するＴｉとＡｌの複合窒化物層、
（ｂ）上部層として、１〜５μｍの平均層厚を有し、かつ、
その層厚方向に沿って、Ｙ最高含有点とＣｒ最高含有点とが０．０３〜０．１μｍの間隔をおいて交互に繰り返し存在し、Ｙ最高含有点からＣｒ最高含有点へと、また、Ｃｒ最高含有点からＹ最高含有点へと、ＣｒとＹの含有割合がそれぞれ連続的に変化する成分濃度分布構造を有し、さらに、
前記Ｙ最高含有点が、
組成式：（Ｃｒ１−αＹα）Ｎ（但し、αはＹの含有割合を示し、原子比で、０．１６≦α≦０．２６である）を満足し、
前記Ｃｒ最高含有点が、
組成式：（Ｃｒ１−βＹβ）Ｎ（但し、βはＹの含有割合を示し、原子比で、０．０１≦β≦０．１０である）を満足するＣｒとＹの複合窒化物層
以上（ａ）、（ｂ）で構成された硬質被覆層を形成してなる表面被覆切削工具。
（２）  前記（１）記載の表面被覆切削工具において、
下部層が、１〜５μｍの平均層厚を有し、かつ、
組成式：（（Ｔｉ１−Ｘ−ＺＡｌＸＭＺ）Ｎ（ここで、Ｍは、Ｔｉを除く周期律表４ａ，５ａ，６ａ族の元素、Ｓｉ、Ｂ、Ｙのうちから選ばれた１種又は２種以上の添加成分を示し、また、ＸはＡｌの含有割合、ＺはＭの含有割合をそれぞれ示し、原子比で、０．４５≦Ｘ≦０．７５、０．０１≦Ｚ≦０．２５である）を満足するＴｉとＡｌとＭの複合窒化物層である、
ことを特徴とする前記（１）記載の表面被覆切削工具。」
に特徴を有するものである。
【００１２】
つぎに、この発明の被覆工具の硬質被覆層の構成層に関し、上記の通りに数値限定した理由を説明する。
（ａ）下部層の組成および平均層厚
下部層を構成する（Ｔｉ，Ａｌ，Ｍ）Ｎの構成成分であるＡｌ成分には硬質被覆層における高温硬さを向上させ、同Ｔｉ成分には高温強度を向上させる作用があり、さらに、Ｍ成分のうちの、Ｔｉを除く周期律表４ａ，５ａ，６ａ族の元素、Ｓｉ、Ｂ、には硬質被覆層の耐摩耗性を向上させる作用があり、また、Ｙには硬質被覆層の高温耐酸化性を向上させる作用があるが、Ａｌの割合を示すＸ値がＴｉとの合量あるいはＴｉとＭの合量に占める割合（原子比、以下同じ）で０．４５未満になると、所定の高温硬さを確保することができず、これが耐摩耗性低下の原因となり、一方Ａｌの割合を示すα値が同０．７５を越えると、相対的にＴｉの含有割合が減少し、高速重切削加工で必要とされる高温強度を確保することができず、チッピングの発生を防止することが困難になり、さらに、Ｍ成分の含有割合（Ｍ成分として含有される成分の合計含有割合）を示すＺ値がＡｌおよびＴｉとの合量に占める割合（原子比、以下同じ）で０．０１未満では、Ｍ成分を含有させたことによる耐摩耗性、高温耐酸化性等の特性向上が期待できず、一方同Ｚ値が０．２５を超えると、高温強度に低下傾向が現れるようになることから、Ｘ値を０．４５〜０．７５、Ｚ値を０．０１〜０．２５と定めた。
０．４５≦Ｘ≦０．７５、０．０１≦Ｚ≦０．２５
また、その平均層厚が１μｍ未満では、自身のもつすぐれた耐摩耗性を長期に亘って発揮するには不十分であり、一方その平均層厚が５μｍを越えると、上記の高速重切削では切刃部にチッピングが発生し易くなることから、その平均層厚を１〜５μｍと定めた。
【００１３】
（ｂ）上部層の組成
この発明では、ＣｒとＹの含有割合がそれぞれ連続的に変化する成分濃度分布構造を形成しているが、
まず、Ｙ最高含有点における（Ｃｒ，Ｙ）Ｎ層の組成を、
組成式：（Ｃｒ１−αＹα）Ｎ
で表した場合、Ｙ最高含有点におけるＣｒとの合量に占めるＹの含有割合αが０．１６未満であると、高温条件下の高速重切削では、合金工具鋼の焼入れ材、高硬度ステンレス鋼などの高硬度被削材との十分な潤滑性を確保することができず、一方、αが０．２６を超えると、高温靭性は向上するものの、高温硬さの急激な低下がみられ、摩耗が促進されるようになることから、Ｙ最高含有点におけるＣｒとの合量に占めるＹの含有割合αは、０．１６〜０．２６（但し、原子比）と定めた。
また、Ｃｒ最高含有点における（Ｃｒ，Ｙ）Ｎ層の組成を、
組成式：（Ｃｒ１−βＹβ）Ｎ
で表した場合、Ｃｒ最高含有点におけるＣｒとの合量に占めるＹの含有割合βが０．０１未満であると、Ｙ成分を含有させたことによる（Ｃｒ，Ｙ）Ｎ層の高温硬さ向上効果を期待できず、一方、βが０．１を超えると、高温硬さが低下傾向を示し、十分な耐摩耗性を確保できなくなることから、Ｃｒ最高含有点におけるＣｒとの合量に占めるＹの含有割合βは、０．０１〜０．１０（但し、原子比）と定めた。
【００１４】
（ｃ）Ｙ最高含有点とＣｒ最高含有点との間隔および上部層の平均層厚
この発明では、硬質被覆層におけるＹ最高含有点とＣｒ最高含有点との間隔を０．０３〜０．１μｍとしているが、Ｙ最高含有点とＣｒ最高含有点との間隔が０．０３μｍ未満であると、Ｙ最高含有点とＣｒ最高含有点とがそれぞれ備えるすぐれた特性を十分発揮することはできず、一方、Ｙ最高含有点とＣｒ最高含有点との間隔が０．１μｍを超えると、Ｙ最高含有点とＣｒ最高含有点、それぞれが有する欠点が顕在化する（例えば、Ｙ最高含有点であれば高温硬さの不足、また、Ｃｒ最高含有点であれば潤滑性の不足）ようになるため、Ｙ最高含有点とＣｒ最高含有点との間隔を０．０３〜０．１μｍと定めた。
また、この発明では、硬質被覆層の層厚を１〜５μｍと定めたが、層厚が１μｍ未満では、自身のもつすぐれた耐摩耗性を長期に亘って発揮するには不十分であり、一方その層厚が５μｍを越えると、高硬度被削材の高速重切削加工では切刃部にチッピングが発生し易くなることから、その層厚を１〜５μｍと定めた。
なお、この発明の（Ｃｒ，Ｙ）Ｎ層からなる上部層は、同一成分系の蒸着膜で構成され、しかも、その組成変化が層内で連続的であるため、例えば、異種材料の蒸着膜を積層して硬質被覆層を形成したものと比べて、硬質被覆層自体の靭性が高く、層間剥離等の恐れはない。
【００１５】
（ｄ）そして、（Ｔｉ，Ａｌ，Ｍ）Ｎ層からなる下部層と、（Ｃｒ，Ｙ）Ｎ層からなる上部層は、例えば、図１（ａ）に概略平面図で、同（ｂ）に概略正面図で示される構造のアークイオンプレーティング装置、すなわち装置中央部に工具基体装着用回転テーブルを設け、前記回転テーブルを挟んで一方にはカソード電極（蒸発源）としてＹ最高含有点形成用Ｃｒ−Ｙ合金を配置し、また、その他方の相対向する位置にはカソード電極（蒸発源）としてＣｒ最高含有点形成用Ｃｒ−Ｙ合金を配置し、さらに、上記両カソード電極の中間位置には、カソード電極（蒸発源）としてＴｉ−Ａｌ−Ｍ合金を配置したアークイオンプレーティング装置を用い、この装置の前記回転テーブル上の中心軸から半径方向に所定距離離れた位置に外周部に沿って複数の工具基体をリング状に装着し、この状態で装置内雰囲気を窒素雰囲気として前記回転テーブルを回転させると共に、蒸着形成される硬質被覆層の層厚均一化を図る目的で工具基体自体も自転させながら、まず、Ｔｉ−Ａｌ−Ｍ合金からなるカソード電極（蒸発源）とアノード電極との間にアーク放電を発生させて、（Ｔｉ，Ａｌ，Ｍ）Ｎ層からなる下部層を蒸着形成し、その後、Ｙ最高含有点形成用Ｃｒ−Ｙ合金からなるカソード電極（蒸発源）およびＣｒ最高含有点形成用Ｃｒ−Ｙ合金からなるカソード電極（蒸発源）とアノード電極との間にアーク放電を発生させることにより、Ｙ最高含有点とＣｒ最高含有点が交互に繰り返し存在し、かつ、ＣｒとＹの含有割合がそれぞれ連続的に変化する成分濃度分布構造を有する上部層を形成することができること。
【発明の効果】
【００１６】
この発明の被覆工具は、硬質被覆層を構成する下部層の（Ｔｉ，Ａｌ，Ｍ）Ｎ層が、すぐれた高温硬さ、耐熱性、高温強度を有し、あるいは、さらにすぐれた耐摩耗性、高温耐酸化性を有し、また、Ｙ最高含有点とＣｒ最高含有点とが交互に繰り返し形成され、ＣｒとＹの含有割合がそれぞれ連続的に変化する成分濃度分布構造を有する上部層の（Ｃｒ，Ｙ）Ｎ層が、すぐれた潤滑性、耐熱性、高温硬さ、靭性を備えていることから、硬質被覆層は全体として、すぐれた高温硬さ、耐熱性、高温強度等に加え、すぐれた潤滑性を備えたものとなり、その結果、特に合金工具鋼の焼入れ材、高硬度ステンレス鋼などの高硬度被削材の、大きな発熱を伴い、かつ、高負荷のかかる高速重切削加工であっても、すぐれた耐チッピング性を示すとともに、長期に亘ってすぐれた耐摩耗性を発揮するものである。
【発明を実施するための最良の形態】
【００１７】
つぎに、この発明の被覆工具を実施例により具体的に説明する。
【実施例１】
【００１８】
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃｒ３Ｃ２粉末、ＴｉＮ粉末、ＴａＮ粉末、およびＣｏ粉末を用意し、これら原料粉末を、表１に示される配合組成に配合し、ボールミルで７２時間湿式混合し、乾燥した後、１００ＭＰａ の圧力で圧粉体にプレス成形し、この圧粉体を６Ｐａの真空中、温度：１４００℃に１時間保持の条件で焼結し、焼結後、ＩＳＯ規格・ＣＮＭＧ１２０４０８のチップ形状をもったＷＣ基超硬合金製の工具基体Ａ−１〜Ａ−１０を形成した。
【００１９】
また、原料粉末として、いずれも０．５〜２μｍの平均粒径を有するＴｉＣＮ（質量比で、ＴｉＣ／ＴｉＮ＝５０／５０）粉末、Ｍｏ２Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで２４時間湿式混合し、乾燥した後、１００ＭＰａの圧力で圧粉体にプレス成形し、この圧粉体を２ｋＰａの窒素雰囲気中、温度：１５００℃に１時間保持の条件で焼結し、焼結後、ＩＳＯ規格・ＣＮＭＧ１２０４０８のチップ形状をもったＴｉＣＮ基サーメット製の工具基体Ｂ−１〜Ｂ−６を形成した。
【００２０】
（ａ）ついで、上記の工具基体Ａ−１〜Ａ−１０およびＢ−１〜Ｂ−６のそれぞれを、アセトン中で超音波洗浄し、乾燥した状態で、図１に示されるアークイオンプレーティング装置内の回転テーブル上の中心軸から半径方向に所定距離離れた位置に外周部にそって装着し、前記回転テーブルを挟んで相対向する両側にカソード電極（蒸発源）を配置し、その一方にはカソード電極（蒸発源）としてＹ最高含有点形成用Ｃｒ−Ｙ合金を配置し、また、その他方にはカソード電極（蒸発源）としてＣｒ最高含有点形成用Ｃｒ−Ｙ合金を配置し、さらに、上記両カソード電極の中間位置には、カソード電極（蒸発源）として下部層形成用Ｔｉ−Ａｌ−Ｍ合金を配置したアークイオンプレーティング装置を用い、
（ｂ）まず、装置内を排気して０．１Ｐａ以下の真空に保持しながら、ヒーターで装置内を５００℃に加熱した後、前記回転テーブル上で自転しながら回転する工具基体に−１０００Ｖの直流バイアス電圧を印加し、かつカソード電極の前記下部層形成用Ｔｉ−Ａｌ−Ｍ合金とアノード電極との間に１００Ａの電流を流してアーク放電を発生させ、もって工具基体表面を前記Ｔｉ−Ａｌ−Ｍ合金によってボンバード洗浄し、
（ｃ）次に、装置内に反応ガスとして窒素ガスを導入して４Ｐａの反応雰囲気とすると共に、前記回転テーブル上で自転しながら回転する工具基体に−１００Ｖの直流バイアス電圧を印加し、かつカソード電極の前記下部層形成用Ｔｉ−Ａｌ−Ｍ合金とアノード電極との間に１２０Ａの電流を流してアーク放電を発生させ、前記工具基体の表面に、表３に示される目標組成、目標層厚の下部層としての（Ｔｉ，Ａｌ，Ｍ）Ｎ層を１〜５μｍの平均層厚で蒸着形成した後、前記Ｔｉ−Ａｌ−Ｍ合金のカソード電極（蒸発源）とアノード電極との間のアーク放電を停止し、
（ｄ）引き続いて装置内雰囲気を４Ｐａの窒素雰囲気に保持したままで、カソード電極（蒸発源）であるＹ最高含有点形成用Ｃｒ−Ｙ合金およびＣｒ最高含有点形成用Ｃｒ−Ｙ合金とアノード電極との間に１２０Ａの電流を流してアーク放電を発生させて、前記工具基体の表面に、表３に示されるＹ最高含有点組成、Ｃｒ最高含有点組成、目標間隔、目標層厚の（Ｃｒ，Ｙ）Ｎ層を蒸着形成することにより、
（Ｔｉ，Ａｌ，Ｍ）Ｎ層からなる下部層と、ＣｒとＹの含有割合がそれぞれ連続的に変化する成分濃度分布構造を有する（Ｃｒ，Ｙ）Ｎ層からなる上部層を備えた本発明被覆工具としての本発明表面被覆スローアウエイチップ（以下、本発明被覆チップと云う）１〜１６をそれぞれ製造した。
【００２１】
また、比較の目的で、これら工具基体Ａ−１〜Ａ−１０およびＢ−１〜Ｂ−６を、アセトン中で超音波洗浄し、乾燥した状態で、下部層形成用カソード電極（蒸発源）として所定組成のＴｉ−Ａｌ−Ｍ合金を、また、上部層形成用カソード電極（蒸発源）として所定組成のＣｒ−Ｙ合金を配置したアークイオンプレーティング装置（図示せず）に装入し、まず、装置内を排気して０．１Ｐａ以下の真空に保持しながら、ヒーターで装置内を５００℃に加熱した後、前記工具基体に−１０００Ｖの直流バイアス電圧を印加し、かつ下部層形成用カソード電極のＴｉ−Ａｌ−Ｍ合金とアノード電極との間に１００Ａの電流を流してアーク放電を発生させ、工具基体表面を前記Ｔｉ−Ａｌ−Ｍ合金でボンバード洗浄し、ついで、装置内に反応ガスとして窒素ガスを導入して３Ｐａの反応雰囲気とすると共に、前記工具基体に印加するバイアス電圧を−１００Ｖに下げて、前記下部層形成用カソード電極とアノード電極との間にアーク放電を発生させ、もって前記工具基体Ａ−１〜Ａ−１０およびＢ−１〜Ｂ−６のそれぞれの表面に、表４に示される目標組成および目標層厚の（Ｔｉ，Ａｌ，Ｍ）Ｎ層で構成された下部層を形成し、その後、上部層形成用カソード電極のＣｒ−Ｙ合金とアノード電極との間にアーク放電を発生させ、もって前記工具基体Ａ−１〜Ａ−１０およびＢ−１〜Ｂ−６のそれぞれの表面に、表４に示される目標組成、目標層厚からなる均一組成の（Ｃｒ，Ｙ）Ｎ層で構成された硬質被覆層を蒸着形成することにより、
（Ｔｉ，Ａｌ，Ｍ）Ｎ層からなる下部層と、均一組成の（Ｃｒ，Ｙ）Ｎ層からなる上部層を備えた比較被覆工具としての表面被覆スローアウエイチップ（以下、比較被覆チップと云う）１〜１６をそれぞれ製造した。
【００２２】
つぎに、上記の各種の被覆チップを、いずれも工具鋼製バイトの先端部に固定治具にてネジ止めした状態で、本発明被覆チップ１〜１６および比較被覆チップ１〜１６について、
被削材：ＪＩＳ・ＳＵＳ４２０Ｊ２（ＨＲＣ５０）の丸棒、
切削速度：  １００  ｍ／ｍｉｎ．、
切り込み：  １．５  ｍｍ、
送り：  ０．２  ｍｍ／ｒｅｖ．、
切削時間：  ５  分、
の条件（切削条件Ａ）での高硬度ステンレス鋼の乾式連続高速高送り切削加工試験（通常の切削速度および送りは、それぞれ、６０ｍ／ｍｉｎ．、０．１ｍｍ／ｒｅｖ．）、
被削材：ＪＩＳ・ＳＣＭ４４０（ＨＢ２２０）の丸棒、
切削速度：  ２００  ｍ／ｍｉｎ．、
切り込み：  ２  ｍｍ、
送り：  ０．４  ｍｍ／ｒｅｖ．、
切削時間：  ５  分、
の条件（切削条件Ｂ）での合金鋼の乾式連続高速高送り切削加工試験（通常の切削速度および送りは、それぞれ、１２０ｍ／ｍｉｎ．、０．２ｍｍ／ｒｅｖ．）、
被削材：ＪＩＳ・ＳＫＤ６１（ＨＲＣ６０）の丸棒、
切削速度：  ９０  ｍ／ｍｉｎ．、
切り込み：  １  ｍｍ、
送り：  ０．１５  ｍｍ／ｒｅｖ．、
切削時間：  ５  分、
の条件（切削条件Ｃ）での合金工具鋼（焼入れ材）の乾式連続高速高送り切削加工試験（通常の切削速度および送りは、それぞれ、５０ｍ／ｍｉｎ．、０．１ｍｍ／ｒｅｖ．）、
を行い、いずれの切削加工試験でも切刃の逃げ面摩耗幅を測定した。この測定結果を表５に示した。
【００２３】
【表１】
2009285765.tif 000002
【００２４】
【表２】
2009285765.tif 000003
【００２５】
【表３】
2009285765.tif 000004
【００２６】
【表４】
2009285765.tif 000005
【００２７】
【表５】
2009285765.tif 000006
【実施例２】
【００２８】
原料粉末として、平均粒径：５．５μｍを有する中粗粒ＷＣ粉末、同０．８μｍの微粒ＷＣ粉末、同１．３μｍのＴａＣ粉末、同１．２μｍのＮｂＣ粉末、同１．２μｍのＺｒＣ粉末、同２．３μｍのＣｒ３Ｃ２粉末、同１．５μｍのＶＣ粉末、同１．０μｍの（Ｔｉ，Ｗ）Ｃ［質量比で、ＴｉＣ／ＷＣ＝５０／５０］粉末、および同１．８μｍのＣｏ粉末を用意し、これら原料粉末をそれぞれ表６に示される配合組成に配合し、さらにワックスを加えてアセトン中で２４時間ボールミル混合し、減圧乾燥した後、１００ＭＰａの圧力で所定形状の各種の圧粉体にプレス成形し、これらの圧粉体を、６Ｐａの真空雰囲気中、７℃／分の昇温速度で１３７０〜１４７０℃の範囲内の所定の温度に昇温し、この温度に１時間保持後、炉冷の条件で焼結して、直径が８ｍｍ、１３ｍｍ、および２６ｍｍの３種の工具基体形成用丸棒焼結体を形成し、さらに前記の３種の丸棒焼結体から、研削加工にて、表６に示される組合せで、切刃部の直径×長さがそれぞれ６ｍｍ×１３ｍｍ、１０ｍｍ×２２ｍｍ、および２０ｍｍ×４５ｍｍの寸法、並びにいずれもねじれ角３０度の４枚刃スクエア形状をもったＷＣ基超硬合金製の工具基体（エンドミル）Ｃ−１〜Ｃ−８をそれぞれ製造した。
【００２９】
ついで、これらの工具基体（エンドミル）Ｃ−１〜Ｃ−８の表面をアセトン中で超音波洗浄し、乾燥した状態で、同じく図１に示されるアークイオンプレーティング装置に装入し、上記実施例１と同一の条件で、表７に示されるＹ最高含有点組成、Ｃｒ最高含有点組成、目標間隔、目標層厚の（Ｃｒ，Ｙ）Ｎ層からなる上部層を蒸着形成することにより、ＣｒとＹの含有割合がそれぞれ連続的に変化する成分濃度分布構造を有する本発明被覆工具としての本発明表面被覆超硬製エンドミル（以下、本発明被覆エンドミルと云う）１〜８をそれぞれ製造した。
【００３０】
また、比較の目的で、上記の工具基体（エンドミル）Ｃ−１〜Ｃ−８の表面をアセトン中で超音波洗浄し、乾燥した後、上記実施例１と同一の条件で、同じく表８に示される目標組成、目標層厚の均一組成の（Ｃｒ，Ｙ）Ｎ層からなる上部層を蒸着することにより、比較被覆工具としての表面被覆超硬製エンドミル（以下、比較被覆エンドミルと云う）１〜８をそれぞれ製造した。
【００３１】
つぎに、上記本発明被覆エンドミル１〜８および比較被覆エンドミル１〜８のうち、
本発明被覆エンドミル１〜３および比較被覆エンドミル１〜３については、
被削材−平面寸法：１００ｍｍ×２５０ｍｍ、厚さ：５０ｍｍのＪＩＳ・ＳＵＳ４２０Ｊ２（ＨＲＣ５０）の板材、
切削速度：  ６０  ｍ／ｍｉｎ．、
溝深さ（切り込み）：  ０．５  ｍｍ、
テーブル送り：  ４００  ｍｍ／分、
の条件での高硬度ステンレス鋼の乾式高速高送り溝切削加工試験（通常の切削速度および送りは、それぞれ、３０ｍ／ｍｉｎ．、２５０ｍｍ／分）、
本発明被覆エンドミル４〜６および比較被覆エンドミル４〜６については、
被削材−平面寸法：１００ｍｍ×２５０ｍｍ、厚さ：５０ｍｍのＪＩＳ・ＳＣＭ４４０（ＨＢ２２０）の板材、
切削速度：  ９０  ｍ／ｍｉｎ．、
溝深さ（切り込み）：  ０．５  ｍｍ、
テーブル送り：  ５００  ｍｍ／分、
の条件での合金鋼の乾式高速高送り溝切削加工試験（通常の切削速度および送りは、それぞれ、４０ｍ／ｍｉｎ．、３００ｍｍ／分）、
本発明被覆エンドミル７，８および比較被覆エンドミル７，８については、
被削材−平面寸法：１００ｍｍ×２５０ｍｍ、厚さ：５０ｍｍのＪＩＳ・ＳＫＤ６１（ＨＲＣ６０）の板材、
切削速度：  ９０  ｍ／ｍｉｎ．、
溝深さ（切り込み）：  ０．５  ｍｍ、
テーブル送り：  ４００  ｍｍ／分、
の条件での合金工具鋼（焼入れ材）の乾式高速高送り溝切削加工試験（通常の切削速度および送りは、それぞれ、５０ｍ／ｍｉｎ．、２５０ｍｍ／分）、
をそれぞれ行い、いずれの溝切削加工試験でも切刃部の外周刃の逃げ面摩耗幅が使用寿命の目安とされる０．１ｍｍに至るまでの切削溝長を測定した。この測定結果を表７、８に示した。
【００３２】
【表６】
2009285765.tif 000007
【００３３】
【表７】
2009285765.tif 000008
【００３４】
【表８】
2009285765.tif 000009
【実施例３】
【００３５】
上記の実施例２で製造した直径が８ｍｍ（工具基体Ｃ−１〜Ｃ−３形成用）、１３ｍｍ（工具基体Ｃ−４〜Ｃ−６形成用）、および２６ｍｍ（工具基体Ｃ−７、Ｃ−８形成用）の３種の丸棒焼結体を用い、この３種の丸棒焼結体から、研削加工にて、溝形成部の直径×長さがそれぞれ４ｍｍ×１３ｍｍ（工具基体Ｄ−１〜Ｄ−３）、８ｍｍ×２２ｍｍ（工具基体Ｄ−４〜Ｄ−６）、および１６ｍｍ×４５ｍｍ（工具基体Ｄ−７、Ｄ−８）の寸法、並びにいずれもねじれ角３０度の２枚刃形状をもったＷＣ基超硬合金製の工具基体（ドリル）Ｄ−１〜Ｄ−８をそれぞれ製造した。
【００３６】
ついで、これらの工具基体（ドリル）Ｄ−１〜Ｄ−８の切刃に、ホーニングを施し、アセトン中で超音波洗浄し、乾燥した状態で、同じく図１に示されるアークイオンプレーティング装置に装入し、上記実施例１と同一の条件で、表９に示されるＹ最高含有点組成、Ｃｒ最高含有点組成、目標間隔、目標層厚の（Ｃｒ，Ｙ）Ｎ層からなる上部層を蒸着形成することにより、ＣｒとＹの含有割合がそれぞれ連続的に変化する成分濃度分布構造を有する本発明被覆工具としての本発明表面被覆超硬製ドリル（以下、本発明被覆ドリルと云う）１〜８をそれぞれ製造した。
【００３７】
また、比較の目的で、上記の工具基体（ドリル）Ｄ−１〜Ｄ−８の表面に、ホーニングを施し、アセトン中で超音波洗浄し、乾燥した後、上記実施例１と同一の条件で、表１０に示される目標組成、目標層厚、かつ、均一組成の（Ｃｒ，Ｙ）Ｎ層からなる上部層を蒸着することにより、比較被覆工具としての表面被覆超硬製ドリル（以下、比較被覆ドリルと云う）１〜８をそれぞれ製造した。
【００３８】
つぎに、上記本発明被覆ドリル１〜８および比較被覆ドリル１〜８のうち、本発明被覆ドリル１〜３および比較被覆ドリル１〜３については、
被削材−平面寸法：１００ｍｍ×２５０ｍｍ、厚さ：５０ｍｍのＪＩＳ・ＳＵＳ４２０Ｊ２（ＨＲＣ５０）の板材、
切削速度：  ９０  ｍ／ｍｉｎ．、
送り：  ０．４  ｍｍ／ｒｅｖ、
穴深さ：  ６  ｍｍ、
の条件での高硬度ステンレス鋼の湿式高速穴あけ切削加工試験（通常の切削速度および送りは、それぞれ、４０ｍ／ｍｉｎ．、０．２ｍｍ／ｒｅｖ）、
本発明被覆ドリル４〜６および比較被覆ドリル４〜６については、
被削材−平面寸法：１００ｍｍ×２５０ｍｍ、厚さ：５０ｍｍのＪＩＳ・ＳＣＭ４４０（ＨＢ２２０）の板材、
切削速度：  １１０  ｍ／ｍｉｎ．、
送り：  ０．５  ｍｍ／ｒｅｖ、
穴深さ：  ５  ｍｍ、
の条件での合金鋼の湿式高速穴あけ切削加工試験（通常の切削速度および送りは、それぞれ、５０ｍ／ｍｉｎ．、０．３ｍｍ／ｒｅｖ）、
本発明被覆ドリル７，８および比較被覆ドリル７，８については、
被削材−平面寸法：１００ｍｍ×２５０ｍｍ、厚さ：５０ｍｍのＪＩＳ・ＳＫＤ６１（ＨＲＣ６０）の板材、
切削速度：  ９０  ｍ／ｍｉｎ．、
送り：  ０．３  ｍｍ／ｒｅｖ、
穴深さ：  ５  ｍｍ、
の条件での合金工具鋼(焼入れ材)の湿式高速穴あけ切削加工試験（通常の切削速度および送りは、それぞれ、４０ｍ／ｍｉｎ．、０．２ｍｍ／ｒｅｖ）、
をそれぞれ行い、いずれの湿式高速穴あけ切削加工試験（水溶性切削油使用）でも先端切刃面の逃げ面摩耗幅が０．３ｍｍに至るまでの穴あけ加工数を測定した。この測定結果を表９、１０に示した。
【００３９】
【表９】
2009285765.tif 000010
【００４０】
【表１０】
2009285765.tif 000011
【００４１】
この結果得られた本発明被覆工具としての本発明被覆チップ１〜１６、本発明被覆エンドミル１〜８、および本発明被覆ドリル１〜８の、（Ｔｉ，Ｃｒ，Ｍ）Ｎ層からなる下部層と、ＣｒとＹの含有割合がそれぞれ連続的に変化する成分濃度分布構造を有する（Ｃｒ，Ｙ）Ｎ層からなる上部層の組成、並びに、比較被覆工具としての比較被覆チップ１〜１６、比較被覆エンドミル１〜８、および比較被覆ドリル１〜８の（Ｔｉ，Ｃｒ，Ｍ）Ｎ層からなる下部層と、均一組成の（Ｃｒ，Ｙ）Ｎ層からなる上部層の組成を、透過型電子顕微鏡を用いてのエネルギー分散Ｘ線分析法により測定したところ、それぞれ目標組成と実質的に同じ組成を示した。
【００４２】
また、上記本発明被覆工具の（Ｃｒ，Ｙ）Ｎ層のＹ最高含有点とＣｒ最高含有点の間隔、さらに、上記本発明被覆工具と上記比較被覆工具の硬質被覆層の各層の層厚を走査型電子顕微鏡を用いて断面測定したところ、いずれも目標層厚と実質的に同じ平均値（５ヶ所の平均値）を示した。
【００４３】
表５、７〜１０に示される結果から、本発明被覆工具は、合金工具鋼の焼入れ材、高硬度ステンレス鋼などの高硬度被削材の、高熱発生を伴い、高切り込みや高送りなど切刃に対して高負荷がかかる高速重切削条件での切削加工に用いた場合でも、硬質被覆層の下部層である（Ｔｉ，Ａｌ，Ｍ）Ｎ層の有するすぐれた高温硬さ、耐熱性、高温強度、高温耐酸化性と相俟って、特に、ＣｒとＹの含有割合がそれぞれ連続的に変化する成分濃度分布構造を有する上部層である（Ｃｒ，Ｙ）Ｎ層が、すぐれた耐熱性、高温硬さ、靭性を備え、さらに、前記被削材および切粉との間のすぐれた潤滑性、耐溶着性が確保されていることによって、チッピングの発生なく、長期に亘ってすぐれた耐摩耗性を発揮するのに対して、硬質被覆層が（Ｔｉ，Ａｌ，Ｍ）Ｎ層と均一組成の（Ｃｒ，Ｙ）Ｎ層で構成された比較被覆工具においては、合金工具鋼の焼入れ材、高硬度ステンレス鋼などの高硬度被削材の高速重切削加工では、特に潤滑性が不十分であるために、切刃部にチッピングが発生したり、耐摩耗性が劣っていることによって、比較的短時間で使用寿命に至ることが明らかである。
【００４４】
上述のように、この発明の被覆工具は、通常条件での切削加工は勿論のこと、特に合金工具鋼の焼入れ材、高硬度ステンレス鋼などの高硬度被削材の高速重切削加工でもすぐれた耐チッピング性と耐摩耗性を発揮し、長期に亘ってすぐれた切削性能を示すものであるから、切削加工装置のＦＡ化、並びに切削加工の省力化および省エネ化、さらに低コスト化に十分満足に対応できるものである。
【図面の簡単な説明】
【００４５】
【図１】本発明被覆工具を構成する硬質被覆層を形成するのに用いたアークイオンプレーティング装置を示し、（ａ）は概略平面図、（ｂ）は概略正面図である。
【図１】
2009285765.tif 000012